(57)【要約】【課題】メタ系アラミド繊維構造物への後加工によって耐久性にすぐれた難燃性能を付与した難燃性メタ系アラミド繊維構造物、特に、難燃性メタ系アラミド繊維布帛とその製造方法を提供する。【解決手段】本発明によれば、メタ系アラミド繊維構造物を構成する繊維に（ａ）１，４−ピペラジンジイルビス（ジアリールホスフェート）、（ｂ）ジアリールアミノホスフェート及び（ｃ）アリールジアミノホスフェートから選ばれる少なくとも１種のリン酸アミドを含有させてなる難燃性メタ系アラミド繊維構造物が提供される。【選択図】なし【特許請求の範囲】
【請求項１】
メタ系アラミド繊維構造物を構成する繊維に
（ａ）一般式（Ｉ）
【化１】
2006322102.tif 000009
（式中、Ａｒ1、Ａｒ2、Ａｒ3 及びＡｒ4 はそれぞれ独立にアリール基を示す。）
で表される１，４−ピペラジンジイルビス（ジアリールホスフェート）、
（ｂ）一般式（II）
【化２】
2006322102.tif 000010
（式中、Ａｒ1 及びＡｒ2 はそれぞれ独立にアリール基を示し、Ｒ1 及びＲ2 はそれぞれ独立に水素原子、低級アルキル基、シクロアルキル基、アリール基、アリル基又はアラルキル基を示し、又はＲ1 とＲ2 は相互に結合して環を形成していてもよい。）
で表されるジアリールアミノホスフェート及び
（ｃ）一般式（III)
【化３】
2006322102.tif 000011
（式中、Ａｒは、アリール基を示し、Ｒ1、Ｒ2、Ｒ3 及びＲ4 はそれぞれ独立に水素原子、低級アルキル基、シクロアルキル基、アリール基、アリル基又はアラルキル基を示し、又はＲ1 とＲ2 は相互に結合して環を形成していてもよく、また、Ｒ3 とＲ4 は相互に結合して環を形成していてもよい。）
で表されるアリールジアミノホスフェート
から選ばれる少なくとも１種のリン酸アミドを含有させてなることを特徴とする難燃性メタ系アラミド繊維構造物。
【請求項２】
リン酸アミド化合物の含有量がメタ系アラミド繊維構造物に対して、０．３〜１０重量％の範囲である請求項１記載の難燃性メタ系アラミド繊維構造物。
【請求項３】
ＪＩＳ  Ｌ  １０９１に記載されているＥ法による試験において、難燃性メタ系アラミド繊維構造物が２８．０以上の限界酸素指数を有するものである請求項１記載の難燃性メタ系アラミド繊維構造物。
【請求項４】
メタ系アラミド繊維構造物を構成する繊維に
（ａ）一般式（Ｉ）
【化４】
2006322102.tif 000012
（式中、Ａｒ1、Ａｒ2、Ａｒ3 及びＡｒ4 はそれぞれ独立にアリール基を示す。）
で表される１，４−ピペラジンジイルビス（ジアリールホスフェート）、
（ｂ）一般式（II）
【化５】
2006322102.tif 000013
（式中、Ａｒ1 及びＡｒ2 はそれぞれ独立にアリール基を示し、Ｒ1 及びＲ2 はそれぞれ独立に水素原子、低級アルキル基、シクロアルキル基、アリール基、アリル基又はアラルキル基を示し、又はＲ1 とＲ2 は相互に結合して環を形成していてもよい。）
で表されるジアリールアミノホスフェート及び
（ｃ）一般式（III)
【化６】
2006322102.tif 000014
（式中、Ａｒは、アリール基を示し、Ｒ1、Ｒ2、Ｒ3 及びＲ4 はそれぞれ独立に水素原子、低級アルキル基、シクロアルキル基、アリール基、アリル基又はアラルキル基を示し、又はＲ1 とＲ2 は相互に結合して環を形成していてもよく、また、Ｒ3 とＲ4 は相互に結合して環を形成していてもよい。）
で表されるアリールジアミノホスフェート
から選ばれる少なくとも１種のリン酸アミドを含有させることを特徴とする難燃性メタ系アラミド繊維構造物の製造方法。
【請求項５】
リン酸アミドを含む処理液にてメタ系アラミド繊維構造物を処理するに際して、メタ系アラミド繊維構造物をリン酸アミドを含む処理液に浸漬し、１１０〜１５０℃の温度範囲で処理する請求項４に記載の難燃性メタ系アラミド繊維構造物の製造方法。
【請求項６】
リン酸アミドを含む処理液にてメタ系アラミド繊維構造物を処理するに際して、メタ系アラミド繊維構造物をリン酸アミドを含む処理液に浸漬し、絞液した後、乾燥し、１６０〜２１０℃の温度範囲で処理する請求項４に記載の難燃性メタ系アラミド繊維構造物の製造方法。
【請求項７】
リン酸アミドを含む処理液にてメタ系アラミド繊維構造物を処理するに際して、リン酸アミドを染色浴に加えて、リン酸アミドをメタ系アラミド繊維構造物に付着させると同時にメタ系アラミド繊維構造物を染色する請求項５に記載の難燃性メタ系アラミド繊維構造物の製造方法。
【請求項８】
請求項４〜７のいずれかに記載の方法によって得られるメタ系アラミド繊維構造物。
【発明の詳細な説明】
【技術分野】
【０００１】
本発明は、難燃性メタ系アラミド繊維構造物とその製造方法に関し、詳しくは、メタ系アラミド繊維構造物、特に、メタ系アラミド繊維布帛への後加工によってすぐれた難燃性能を付与した難燃性メタ系アラミド繊維構造物とその製造方法、特に、難燃性メタ系アラミド繊維布帛とその製造方法に関する。
【背景技術】
【０００２】
従来、メタ系アラミド繊維構造物、特に、布帛に後加工によって難燃性能を付与するための方法が種々知られている。例えば、難燃剤として、ハロゲン系化合物、代表的には、例えば、１，２，５，６，９，１０−ヘキサブロモシクロドデカンのような臭素化シクロアルカンを難燃剤として分散剤にて水に分散させてなる難燃加工剤をメタ系アラミド繊維布帛に付着させる方法が知られている（例えば、特許文献１参照）。
【０００３】
しかしながら、このように、メタ系アラミド繊維構造物にハロゲン化合物を含有させて難燃性能を付与する方法によれば、そのメタ系アラミド繊維構造物が燃焼したとき、有害なハロゲン化ガスが発生し、これが環境に有害な影響を及ぼす等の問題がある。
【０００４】
そこで、これまでも、このようなハロゲン系化合物に代えて、ハロゲンを含まないリン酸エステルを難燃剤として用いて、メタ系アラミド繊維構造物に難燃性能を付与することが行われている。例えば、ビスフェノールＡビス（ジフェニルホスフェート）のような液状のリン酸エステルをメタ系アラミド繊維に含有させてなる難燃性メタ系アラミド繊維構造物が知られている（例えば、特許文献２参照）。
【０００５】
しかし、従来、難燃剤として知られているこのようなリン酸エステルは、メタ系アラミド繊維構造物に耐洗濯性にすぐれる難燃性能を付与することができるが、後加工によって含有させた場合、所期の難燃性能を得るには、多量の難燃剤をメタ系アラミド繊維構造物に含有させることが必要である。そして、このように多量の難燃剤をメタ系アラミド繊維構造物に含有させれば、時間の経過と共にこれらの難燃剤がメタ系アラミド繊維構造物の表面に移行して、所謂ブリードアウトを生じる。
【０００６】
このように、メタ系アラミド繊維構造物の表面に移行したリン酸エステルは、他の製品を汚染したり、風合にべたつきを生じさせるなどの問題がある。
【特許文献１】特開平８−３２５９３４
【特許文献２】特開２００３−２０１６４３
【発明の開示】
【発明が解決しようとする課題】
【０００７】
本発明者らは、従来のメタ系アラミド繊維構造物の難燃加工における上述した問題を解決するために鋭意研究した結果、ハロゲン系難燃剤によることなく、ある種のリン酸アミドをメタ系アラミド繊維構造物に含有させることによって、染色堅牢度と風合にすぐれた難燃性能を付与することができることを見出して、本発明に至ったものである。
【０００８】
従って、本発明は、メタ系アラミド繊維構造物への後加工によってすぐれた難燃性能を付与した難燃性メタ系アラミド繊維構造物とその製造方法を提供することを目的とする。
【課題を解決するための手段】
【０００９】
本発明によれば、メタ系アラミド繊維構造物を構成する繊維に
（ａ）一般式（Ｉ）
【００１０】
【化１】
2006322102.tif 000002
【００１１】
（式中、Ａｒ1、Ａｒ2、Ａｒ3 及びＡｒ4 はそれぞれ独立にアリール基を示す。）
で表される１，４−ピペラジンジイルビス（ジアリールホスフェート）、
（ｂ）一般式（II）
【００１２】
【化２】
2006322102.tif 000003
【００１３】
（式中、Ａｒ1 及びＡｒ2 はそれぞれ独立にアリール基を示し、Ｒ1 及びＲ2 はそれぞれ独立に水素原子、低級アルキル基、シクロアルキル基、アリール基、アリル基又はアラルキル基を示し、又はＲ1 とＲ2 は相互に結合して環を形成していてもよい。）
で表されるジアリールアミノホスフェート及び
（ｃ）一般式（III)
【００１４】
【化３】
2006322102.tif 000004
【００１５】
（式中、Ａｒは、アリール基を示し、Ｒ1、Ｒ2、Ｒ3 及びＲ4 はそれぞれ独立に水素原子、低級アルキル基、シクロアルキル基、アリール基、アリル基又はアラルキル基を示し、又はＲ1 とＲ2 は相互に結合して環を形成していてもよく、また、Ｒ3 とＲ4 は相互に結合して環を形成していてもよい。）
で表されるアリールジアミノホスフェート
から選ばれる少なくとも１種のリン酸アミドを含有させてなることを特徴とする難燃性メタ系アラミド繊維構造物が提供される。
【００１６】
また、本発明によれば、メタ系アラミド繊維構造物を構成する繊維に上記少なくとも１種のリン酸アミドを含有させることを特徴とする難燃性メタ系アラミド繊維構造物の製造方法が提供される。
【００１７】
特に、本発明によれば、上記難燃性メタ系アラミド繊維構造物の製造方法において、リン酸アミドを含む処理液にメタ系アラミド繊維構造物を浸漬して、処理する方法のほか、リン酸アミドを含む処理液にメタ系アラミド繊維構造物を浸漬し、絞液した後、乾燥し、熱処理する方法が提供される。
【００１８】
更に、好ましい態様として、本発明によれば、リン酸アミドを含む処理液にてメタ系アラミド繊維構造物を処理するに際して、リン酸アミドをメタ系アラミド繊維構造物に含有させると同時にメタ系アラミド繊維構造物を染色する方法が提供される。
【発明の効果】
【００１９】
本発明によれば、ある種のリン酸アミドをメタ系アラミド繊維構造物に含有させることによって、染色堅牢度と風合にすぐれた難燃性能を付与することができる。特に、本発明によれば、ＪＩＳ  Ｌ  １０９１に記載されている難燃性試験Ｅ法において、限界酸素指数が２８．０以上である難燃性メタ系アラミド繊維構造物を得ることができる。
【発明を実施するための最良の形態】
【００２０】
本発明において、メタ系アラミド繊維構造物とは、少なくともメタ型アラミド繊維を６０重量％以上含む繊維と、そのような繊維を含む糸、綿、編織物や不織布等の布帛をいい、好ましくは、メタ型アラミド繊維、これよりなる糸、綿、編織物や不織布等の布帛をいう。
【００２１】
本発明において、上記メタ型アラミド繊維は、代表的には、ｍ−フェニレンジアミン単位とイソフタル酸単位からなるｍ−フェニレンイソフタラミド単位を主成分とするポリマーからなる繊維であるが、本発明において、メタ型アラミド繊維は、上記に限定されるものではなく、例えば、ジアミン単位やジカルボン酸単位の一部は上記以外のものでもよく、また、一部のジアミン単位やジカルボン酸単位はパラ型に結合されていてもよい。また、メタ型アラミド繊維は、難燃性化合物を重合時又は製糸時にブレンドした難燃原糸であってもよい。
【００２２】
本発明による難燃性メタ系アラミド繊維構造物は、例えば、消防士、飛行士、レースドライバー、電力会社、化学会社の作業服に好適に用いられる。
【００２３】
本発明による難燃性メタ系アラミド繊維構造物は、メタ系アラミド繊維構造物を構成する繊維に難燃剤として、
（ａ）一般式（Ｉ）
【００２４】
【化４】
2006322102.tif 000005
【００２５】
（式中、Ａｒ1、Ａｒ2、Ａｒ3 及びＡｒ4 はそれぞれ独立にアリール基を示す。）
で表される１，４−ピペラジンジイルビス（ジアリールホスフェート）、
（ｂ）一般式（II）
【００２６】
【化５】
2006322102.tif 000006
【００２７】
（式中、Ａｒ1 及びＡｒ2 はそれぞれ独立にアリール基を示し、Ｒ1 及びＲ2 はそれぞれ独立に水素原子、低級アルキル基、シクロアルキル基、アリール基、アリル基又はアラルキル基を示し、又はＲ1 とＲ2 は相互に結合して環を形成していてもよい。）
で表されるジアリールアミノホスフェート及び
（ｃ）一般式（III)
【００２８】
【化６】
2006322102.tif 000007
【００２９】
（式中、Ａｒは、アリール基を示し、Ｒ1、Ｒ2、Ｒ3 及びＲ4 はそれぞれ独立に水素原子、低級アルキル基、シクロアルキル基、アリール基、アリル基又はアラルキル基を示し、又はＲ1 とＲ2 は相互に結合して環を形成していてもよく、また、Ｒ3 とＲ4 は相互に結合して環を形成していてもよい。）
で表されるアリールジアミノホスフェート
から選ばれる少なくとも１種のリン酸アミドを含有させてなるものである。
【００３０】
本発明において、メタ系アラミド繊維構造物にリン酸アミドを含有させるとは、メタ系アラミド繊維構造物の表面及び繊維内部にリン酸アミドを付与することをいい、詳しくは、メタ系アラミド繊維構造物を形成する繊維の表面にリン酸アミドを付着させ、また、メタ系アラミド繊維構造物を形成する繊維の内部にリン酸アミドを拡散させることをいう。同様に、メタ系アラミド繊維構造物がリン酸アミドを含有するとは、メタ系アラミド繊維構造物の表面及び繊維内部にリン酸アミドが付与されていることをいい、詳しくは、メタ系アラミド繊維構造物を形成する繊維の表面にリン酸アミドが付着しており、また、メタ系アラミド繊維構造物を形成する繊維の内部にリン酸アミドが拡散せしめられていることをいう。
【００３１】
上記一般式（Ｉ）で表される第一のリン酸アミド、１，４−ピペラジンジイルビス（ジアリールホスフェート）において、Ａｒ1、Ａｒ2、Ａｒ3 及びＡｒ4 はそれぞれ独立にアリール基であり、好ましくは、炭素原子数６から１８のアリール基である。このようなアリール基として、例えば、フェニル、ナフチル、ビフェニル基等を挙げることができ、なかでも、フェニル基が好ましい。これらのアリール基は、炭素原子数１から４の低級アルキル基を１個以上、好ましくは、１〜３個の範囲で有していてもよい。このような低級アルキル基を有するアリール基として、例えば、トリル、キシリル、メチルナフチル基等を挙げることができる。
【００３２】
本発明によれば、上述したような第一のリン酸アミドの好ましい具体例として１，４−ピペラジンジイルビス（ジフェニルホスフェート）を挙げることができる。例えば、この１，４−ピペラジンジイルビス（ジフェニルホスフェート）は、特開平１０−１７５９８５号公報に記載されているように、溶剤中、アミン触媒存在下にピペラジンにジフェニルホスホロクロリデートを反応させることによって得ることができる。
【００３３】
上記一般式（II）で表される第二のリン酸アミド、ジアリールアミノホスフェートにおいて、Ａｒ1 及びＡｒ2 はそれぞれ独立にアリール基であり、好ましくは、炭素原子数６〜１８のアリール基である。このようなアリール基として、例えば、フェニル、ナフチル、ビフェニル基等を挙げることができ、なかでも、フェニル基が好ましい。これらのアリール基は、炭素原子数１から４の低級アルキル基を１個以上、好ましくは、１〜３個の範囲で有していてもよい。そのような低級アルキル基を有するアリール基として、例えば、トリル、キシリル、メチルナフチル基等を挙げることができる。
【００３４】
上記一般式（II）で表されるジアリールアミノホスフェートにおいて、Ｒ1 及びＲ2 はそれぞれ独立に水素原子、低級アルキル基、シクロアルキル基、アリール基、アリル基又はアラルキル基を示し、又はＲ1 とＲ2 は相互に結合してリン原子に結合している窒素原子と共に環を形成していてもよい。
【００３５】
上記一般式（II）において、上記低級アルキル基は、好ましくは、炭素原子数１から４のアルキル基であり、メチル、エチル、プロピル又はブチル基である。炭素原子数３以上のアルキル基は直鎖状でも分岐鎖状でもよい。シクロアルキル基としては、シクロペンチル、シクロヘキシル又はシクロヘプチル基等を例示することができるが、好ましくは、シクロヘキシル基である。アリール基は、好ましくは、炭素原子数６〜１８のアリール基であり、このようなアリール基として、例えば、フェニル、ナフチル、ビフェニル基等を挙げることができ、なかでも、フェニル基が好ましい。これらのアリール基は、炭素原子数１から４の低級アルキル基を１個以上、好ましくは、１〜３個の範囲で有していてもよい。
【００３６】
そのような低級アルキル基を有するアリール基として、例えば、トリル、キシリル、メチルナフチル基等を挙げることができる。また、アラルキル基は、好ましくは、ベンジル又はフェネチル基であり、これらはフェニル基上に炭素原子数１から４の低級アルキル基を１個以上、好ましくは、１〜３個の範囲で有していてもよい。
【００３７】
更に、上記一般式（II）において、Ｒ1 とＲ2 は相互に結合して、リン原子に結合している窒素原子と共に環を形成していてもよい。この場合、環は、通常、６員環であることが好ましく、従って、そのような６員環として、例えば、ピペリジル、ピペラジニル、モルホリノ基等を挙げることができる。
【００３８】
従って、第二のリン酸アミドの好ましい具体例として、例えば、アミノジフェニルホスフェート、メチルアミノジフェニルホスフェート、ジメチルアミノジフェニルホスフェート、エチルアミノジフェニルホスフェート、ジエチルアミノジフェニルホスフェート、プロピルアミノジフェニルホスフェート、ジプロピルアミノジフェニルホスフェート、オクチルアミノジフェニルホスフェート、ジフェニルウンデシルアミンのホスフェート、シクロヘキシルアミノジフェニルホスフェート、ジシクロヘキシルアミノジフェニルホスフェート、アリルアミノジフェニルホスフェート、アニリノジフェニルホスフェート、ジ−ｏ−クレジルフェニルアミノホスフェート、ジフェニル（メチルフェニルアミノ）ホスフェート、ジフェニル（エチルフェニルアミノ）ホスフェート、ベンジルアミノジフェニルホスフェート、モルホリノジフェニルホスフェート等を挙げることができる。
【００３９】
このようなジアリールアミノホスフェートは、特開２０００−１５４２７７号公報に記載されているように、有機溶剤中、アミン触媒の存在下にジアリールホスホロクロリデートに有機アミン化合物を反応させることによって得ることができる。
【００４０】
特に、本発明によれば、一般式（II）で表されるリン酸アミドにおいて、Ａｒ1 及びＡｒ2 は好ましくはフェニル又はトリル基であり、Ｒ1 及びＲ2 は一方が水素原子であり、他方がフェニル又はシクロヘキシルであるものである。このようなリン酸アミドとして、例えば、アニリノジフェニルホスフェート、ジ−ｏ−クレジルフェニルアミノホスフェート又はシクロヘキシルアミノジフェニルホスフェートを挙げることができる。
【００４１】
上記一般式（III) で表される第三のリン酸アミド、アリールジアミノホスフェートにおいて、Ａｒ1 はアリール基であり、好ましくは、炭素原子数６〜１８のアリール基である。このようなアリール基として、例えば、フェニル、ナフチル、ビフェニル基等を挙げることができ、なかでも、フェニル基が好ましい。これらのアリール基は、炭素原子数１から４の低級アルキル基を１個以上、好ましくは、１〜３個の範囲で有していてもよい。そのような低級アルキル基を有するアリール基として、例えば、トリル、キシリル、メチルナフチル基等を挙げることができる。
【００４２】
上記一般式（III) で表されるアリールジアミノホスフェートにおいて、Ｒ1、Ｒ2、Ｒ3 及びＲ4 は、それぞれ独立に水素原子、低級アルキル基、シクロアルキル基、アリール基、アリル基又はアラルキル基を示し、又はＲ1 とＲ2 は相互に結合して、リン原子に結合している窒素原子と共に環を形成していてもよく、また、Ｒ3 とＲ4 も同様に、相互に結合して、リン原子に結合している窒素原子と共に環を形成していてもよい。
【００４３】
上記一般式（III) において、上記低級アルキル基は、好ましくは、炭素原子数１から４のアルキル基であり、メチル、エチル、プロピル又はブチル基である。炭素原子数３以上のアルキル基は、直鎖状でも分岐鎖状でもよい。シクロアルキル基としては、シクロペンチル、シクロヘキシル又はシクロヘプチル基等を例示することができるが、好ましくは、シクロヘキシル基である。アリール基は、好ましくは、炭素原子数６〜１８のアリール基であり、このようなアリール基として、例えば、フェニル、ナフチル、ビフェニル基等を挙げることができ、好ましくは、フェニル基である。これらのアリール基は、炭素原子数１から４の低級アルキル基を１個以上、好ましくは、１〜３個の範囲で有していてもよい。そのような低級アルキル基を有するアリール基として、例えば、トリル、キシリル、メチルナフチル基等を挙げることができる。また、アラルキル基は、好ましくは、ベンジル又はフェネチル基であり、これらはフェニル基上に炭素原子数１から４の低級アルキル基を有していてもよい。
【００４４】
更に、上記一般式（III) において、Ｒ1 とＲ2 は相互に結合して、リン原子に結合している窒素原子と共に環を形成していてもよい。この場合、環は、通常、６員環であることが好ましく、従って、そのような６員環として、例えば、ピペリジル、ピペラジニル、モルホリノ基等を挙げることができる。同様に、Ｒ3 とＲ4 も、相互に結合して、リン原子に結合している窒素原子と共に環を形成していてもよい。この場合、環は、通常、６員環であることが好ましく、従って、そのような６員環として、例えば、ピペリジル、ピペラジニル、モルホリノ基等を挙げることができる。Ｒ1 とＲ2 の組み合わせとＲ3 とＲ4 の組み合わせのうち、一方のみが環を形成していてもよく、両方共が環を形成していてもよい。
【００４５】
従って、第三のリン酸アミドの好ましい具体例として、例えば、ジアミノフェニルホスフェート、アミノメチルアミノフェニルホスフェート、ビス（メチルアミノ）フェニルホスフェート、アミノエチルアミノフェニルホスフェート、ビス（エチルアミノ）フェニルホスフェート、アミノプロピルアミノフェニルホスフェート、ビス（プロピルアミノ）フェニルホスフェート、アミノオクチルアミノフェニルホスフェート、アミノウンデシルアミノフェニルホスフェート、アミノシクロヘキシルアミノフェニルホスフェート、ビスシクロヘキシルアミノフェニルホスフェート、ビスアリルアミノフェニルホスフェート、アミノアニリノフェニルホスフェート、ジアニリノフェニルホスフェート、アニリノメチルアミノフェニルホスフェート、エチルアミノフェニルアミノフェニルホスフェート、ビスベンジルアミノフェニルホスフェート、ジモルホリノフェニルホスフェート等を挙げることができる。
【００４６】
このようなアリールジアミノホスフェートは、特開２０００−１５４２７７号公報に記載されているように、有機溶剤中、アミン触媒の存在下にアリールホスホロジクロリデートに有機アミン化合物を反応させることによって得ることができる。
【００４７】
特に、本発明によれば、一般式（III) で表されるリン酸アミドのうち、Ａｒ1 がフェニル基であり、Ｒ1 とＲ2 のうち、一方が水素原子であり、他方がフェニル又はシクロヘキシル基であるものが好ましく用いられる。そのようなリン酸アミドの具体例として、ビスシクロヘキシルアミノフェニルホスフェートやジアニリノフェニルホスフェートを挙げることができる。
【００４８】
本発明によれば、メタ系アラミド繊維構造物への前記リン酸アミドの含有量は、メタ系アラミド繊維構造物に対して、通常、０．３〜１０重量％の範囲であり、好ましくは、１〜７重量％の範囲である。リン酸アミドの含有量がメタ系アラミド繊維構造物に対して、０．３重量％よりも少ないときは、メタ系アラミド繊維構造物に十分な難燃性能を付与することができず、他方、リン酸アミドの含有量が１０重量％よりも多いときは、得られる難燃性メタ系アラミド繊維構造物の風合が粗硬となったり、チョークマークを生じる恐れがある。
【００４９】
本発明において、前記リン酸アミドをメタ系アラミド繊維構造物に含有させるには、例えば、パディング法によることができる。即ち、リン酸アミドを水中に均一に分散させた分散液や溶剤に溶解させた溶液にメタ系アラミド繊維構造物を浸漬して、メタ系アラミド繊維構造物のリン酸アミドの含有量が所定の範囲となるようにマングル等で絞った後、例えば、１１０〜１３０℃の範囲の温度で乾燥し、次いで、必要に応じて、例えば、１６０〜２１０℃、好ましくは、１８０〜２００℃の範囲の温度で数秒から数分間、乾熱処理を行う。
【００５０】
また、別の方法として、浴中処理法によることもできる。即ち、前記リン酸アミドを水中に均一に分散させた分散液や溶剤に溶解させた溶液にメタ系アラミド繊維構造物を浸漬し、１１０〜１５０℃、好ましくは、１２０〜１４０℃の範囲の温度で１０〜６０分間程度、吸尽処理を行う。このような前記リン酸アミドの吸尽処理は、メタ系アラミド繊維構造物の染色と同時に行うことができる。
【００５１】
本発明による難燃性メタ系アラミド繊維構造物は、前記リン酸アミドを少なくとも１種以上をメタ系アラミド繊維構造物に含有させることによって得ることができる。
【００５２】
好ましい態様によれば、前記リン酸アミドは、界面活性剤の存在下に溶剤中に分散させてなる難燃加工剤として用いられる。上記溶剤としては、通常、水が用いられるが、しかし、必要に応じて、有機溶剤も用いられる。上記界面活性剤としては、ノニオン系界面活性剤やアニオン系界面活性剤が用いられ、また、ノニオン系界面活性剤とアニオン系界面活性剤とが併用されてもよい。特に好ましくは、前記リン酸アミドは、これを上記界面活性剤と共に水に混合し、湿式粉砕機を用いて粉砕して、微粒子化させて水分散液として用いられる。
【００５３】
上記ノニオン系界面活性剤としては、例えば、高級アルコールアルキレンオキサイド付加物、アルキルフェノールアルキレンオキサイド付加物、脂肪酸アルキレンオキサイド付加物、多価アルコール脂肪族エステルアルキレンオキサイド付加物、高級アルキルアミンアルキレンオキサイド付加物、脂肪族アミドアルキレンオキサイド付加物等のポリオキシアルキレン型非イオン系界面活性剤や、アルキルグリコキシド、ショ糖脂肪酸エステル等の多価アルコール型非イオン系界面活性剤を挙げることができる。
【００５４】
他方、上記アニオン系界面活性剤としては、例えば、高級アルコール硫酸エステル塩、高級アルキルエーテル硫酸エステル塩、硫酸化脂肪酸エステル塩等の硫酸エステル塩や、アルキルベンゼンスルホン酸塩、アルキルナフタレンスルホン酸等のスルホン酸縁、高級アルコールリン酸エステル塩、高級アルコールのアルキレンオキサイド付加物リン酸エステル塩等を挙げることができる。
【００５５】
また、上記有機溶剤としては、例えば、トルエン、キシレン、アルキルナフタレン等の芳香族炭化水素類、アセトン、メチルエチルケトン等のケトン類、ジオキサン、エチルセロソルブ等のエーテル類、ジメチルホルムアミド等のアミド類、ジメチルスルホキシド等のスルホキシド類、メチレンクロライド、クロロホルム等のハロゲン化炭化水素類を挙げることができる。
【００５６】
上記界面活性剤や有機溶剤は、それぞれ単独で用いてもよく、また、必要に応じて、２種以上組み合わせて用いてもよい。
【００５７】
一般に、繊維構造物を後加工によって難燃加工する場合、用いる難燃剤の粒子径は、その加工によって繊維構造物に付与される難燃性能に重要な影響を及ぼすので、難燃剤は、その粒子径が小さいほど、繊維構造物に高い難燃性能を付与することができる。
【００５８】
そこで、本発明によれば、後加工によって、リン酸アミドが難燃剤としてメタ系アラミド繊維構造物の繊維の内部に十分に拡散して、難燃剤による難燃性能が耐久性を有するようにリン酸アミドの粒子径は、通常、０．３〜２０μｍの範囲であり、好ましくは、０．３〜３μｍの範囲である。
【００５９】
本発明に従って、メタ系アラミド繊維構造物をリン酸アミドを含む処理液で処理するに際して、その処理液は、処理による難燃化が阻害されない範囲内において、必要に応じて、前述した以外の界面活性剤を分散剤として含んでいてもよい。更に、本発明によれば、処理液は、必要に応じて、その貯蔵安定性を高めるために、ポリビニルアルコール、メチルセルロース、カルボキシメチルセルロース、デンプン糊等の保護コロイド剤、処理液の難燃性を高めるための難燃助剤、洗濯耐久性を高めるためのバインダー樹脂、耐光堅牢度を高めるための紫外線吸収剤、酸化防止剤等を含んでいてもよい。更に、必要に応じて、従来より知られている他の難燃剤を含んでいてもよい。
【００６０】
本発明によれば、リン酸アミドを含む処理液は、従来より知られている他の繊維加工剤と併用することもできる。このような繊維加工剤としては、例えば、柔軟剤、帯電防止剤、撥水撥油剤、硬仕上げ剤、風合調整剤等を挙げることができる。
【実施例】
【００６１】
以下に実施例を挙げて本発明を説明するが、本発明はこれら実施例により何ら限定されるものではない。用いた試料メタ系アラミド繊維布帛は下記のとおりであり、それらの難燃性能及び耐久性の評価は、以下のようにして行った。また、実施例及び比較例において、「部」は固形分換算した重量部である。
【００６２】
（１）難燃性能
難燃加工した布帛について、ＪＩＳ  Ｌ  １０９１  Ｅ法（酸素指数法試験）ＬＯＩ値が２８以上の場合を難燃性能がすぐれていると判断し、合格とした。
【００６３】
（２）染色堅牢度
ＪＩＳ  Ｌ  ０８４６に準拠して、難燃加工した布帛を染色堅牢度試験法Ｂ法によって試験を行い、汚染用グレースケールで測定した。摩擦試験機は学振型を用いた。
【００６４】
（３）風合
難燃加工した布帛について、べたつきがないときを「良好」とし、べたつきがあるときを「不良」とした。
【００６５】
（試料メタ系アラミド繊維布帛Ａ）
メタ型アラミド繊維（デュポン社製「ノーメックス」）１．７ｄｔｘ×５１ｍｍ（原着）、捲縮数９山／インチの原綿８０重量％と、ポリエステル繊維１．７ｄｔｘ×５１ｍｍ、捲縮数１２山／インチの原綿２０重量％からなる紡績糸３６番手（綿番手）を得た。該紡績糸を双糸撚りした後、タテ、ヨコ糸共に用いて平織り（タテ６５本／インチ、ヨコ５７本／インチ）とした織物を毛焼きし、通常の方法によって精練、プレセットを施したものを試料メタ系アラミド繊維布帛Ａとした。
【００６６】
（試料メタ系アラミド繊維布帛Ｂ）
メタ型アラミド繊維（デュポン社製「ノーメックス」）１．７ｄｔｘ×５１ｍｍ（原着）、捲縮数９山／インチの原綿１００重量％からなる紡績糸３６番手（綿番手）を得た。この紡績糸を双糸撚りした後、タテ、ヨコ糸共に用いて平織り（タテ６５本／インチ、ヨコ５７本／インチ）とした織物を毛焼きし、通常の方法によって精練、プレセットを施したものを試料メタ系アラミド繊維布帛Ｂとした。
【００６７】
（難燃加工剤Ａの調製）
２Ｌ容量のセパラブルフラスコにジクロルエタン６００ｍＬ、トリエチルアミン２１２．３ｇ及びアニリン１３９．７ｇを仕込み、水冷下、攪拌しつつ、これにジフェニルホスホクロリド４０３．０ｇを２０分かけて滴下した。滴下終了後、液温６０℃で６時間攪拌を続けて、得られた析出物を濾過及び水洗後、乾燥して、アニリノジフェニルホスフェート３８３ｇを得た。
【００６８】
このアニリノジフェニルホスフェート４０重量部、ジオクチルスルホ琥珀酸ナトリウム３．５重量部及びシリコーン系消泡剤０．１重量部を水２５重量部に混合した。この混合物を直径０．８ｍｍのガラスビーズを充填したミルに仕込み、上記リン酸アミドの平均粒子径が０．４２６μｍとなるまで粉砕処理した後、１０５℃の温度で３０分間乾燥したときの不揮発分濃度が４０重量％になるように調整して、上記リン酸アミドを含む難燃加工剤Ａを得た。
【００６９】
（難燃加工剤Ｂの調製）
２Ｌ容量のセパラブルフラスコに１，４−ジオキサン１０００ｍＬ、トリエチルアミン８０．８ｇ及びピペラジン３４．４ｇを仕込み、水冷下、攪拌しつつ、ジフェニルホスホロクロリド２１４．８ｇを徐々に滴下した。滴下終了後、液温６０℃で４時間攪拌を続けた。得られた反応混合物を冷却した後、５Ｌビーカーに移し、これに水３Ｌを加えた。得られた析出物を濾過し、水洗した後、乾燥して、１，４−ピペラジンジイルビス（ジフェニルホスフェート）２１２ｇを得た。
【００７０】
この１，４−ピペラジンジイルビス（ジフェニルホスフェート）４０重量部、ジスチレン化フェノールのエチレンオキサイド１０モル付加物３．５重量部及びシリコーン系消泡剤０．１重量部を水２５重量部に混合した。この混合物を直径０．８ｍｍのガラスビーズを充填したミルに仕込み、上記リン酸アミドの平均粒子径が０．５３１μｍとなるまで粉砕処理した後、１０５℃の温度で３０分乾燥したときの不揮発分濃度が４０重量％になるように調整して、上記リン酸アミドを含む難燃加工剤Ｂを得た。
【００７１】
（難燃加工剤Ｃの調製）
オキシ塩化リンとフェノールとを常法に従って等モル比にて反応させてフェニルホスホロジクロリドを調製し、別に、アニリン２３２．５ｇとトリエチルアミン２５２．５ｇとをジクロロエタン２Ｌに溶解させて溶液を調製した。上記アニリンとトリエチルアミンのジクロロエタン溶液を攪拌しつつ、これに水冷下、上記フェニルホスホロジクロリド２１０ｇを３時間かけて滴下した。滴下終了後、得られた析出物を濾過し、水洗した後、乾燥して、ジアニリノフェニルホスフェート２３７ｇ（収率７３％）を融点１７６〜１７８℃の白色粉末状結晶として得た。
【００７２】
このジアニリノフェニルホスフェート４０重量部、ジスチレン化フェノールのエチレンオキサイド１０モル付加物３．５重量部及びシリコーン系消泡剤０．１重量部を水２５重量部に混合した。この混合物を直径０．８ｍｍのガラスビーズを充填したミルに仕込み、上記リン酸アミドの平均粒子径が０．４３４μｍとなるまで粉砕処理した後、１０５℃の温度で３０分乾燥したときの不揮発分濃度が４０重量％になるように調整して、上記リン酸アミドを含む難燃加工剤Ｃを得た。
【００７３】
（難燃加工剤Ｄの調製）
トリスチレン化フェノールのエチレンオキサイド１０モル付加物３．５重量部を乳化剤として用いて、テトラフェニル−ｍ−フェニレンホスフェート４０重量部をシリコーン系消泡剤０．１重量部と共に水５０重量部に乳化分散させて、不揮発分濃度が４０重量％になるように調整して、難燃加工剤Ｄを得た。この難燃加工剤における難燃剤の平均粒子径は、１．２３３μｍであった。
【００７４】
実施例１
試料メタ系アラミド繊維布帛Ａを分散染料（スミカロンブルーＥ−ＲＰＤ）０．９％ｏｗｆ（on the weight of fiber）、難燃加工剤Ａ２０％ｏｗｆ、浴比１：１０となるように配合した処理液中に浸漬し、１３５℃で６０分間処理し、通常の還元洗浄を行い、水洗、乾燥、毛焼した後、１７５℃で１分間熱処理を行った。
【００７５】
実施例２
試料メタ系アラミド繊維布帛Ａを分散染料（スミカロンブルーＥ−ＲＰＤ）０．９％ｏｗｆ、難燃加工剤Ｂ２０％ｏｗｆ、浴比１：１０となるように配合した処理液中に浸漬し、１３５℃で６０分間処理し、通常の還元洗浄を行い、水洗、乾燥、毛焼した後、１７５℃で１分間熱処理を行った。
【００７６】
実施例３
試料メタ系アラミド繊維布帛Ａを分散染料（スミカロンブルーＥ−ＲＰＤ）０．９％ｏｗｆ、難燃加工剤Ｃ２０％ｏｗｆ、浴比１：１０となるように配合した処理液中に浸漬し、１３５℃で６０分間処理し、通常の還元洗浄を行い、水洗、乾燥、毛焼した後、１７５℃で１分間熱処理を行った。
【００７７】
実施例４
試料メタ系アラミド繊維布帛Ｂを分散染料（スミカロンブルーＥ−ＲＰＤ）０．９％ｏｗｆ、難燃加工剤Ａ２０％ｏｗｆ、浴比１：１０となるように配合した処理液中に浸漬し、１３５℃で６０分間処理し、通常の還元洗浄を行い、水洗、乾燥、毛焼した後、１７５℃で１分間熱処理を行った。
【００７８】
実施例５
試料メタ系アラミド繊維布帛Ｂを分散染料（スミカロンブルーＥ−ＲＰＤ）０．９％ｏｗｆ、難燃加工剤Ｃ２０％ｏｗｆ、浴比１：１０となるように配合した処理液中に浸漬し、１３５℃で６０分間処理し、通常の還元洗浄を行い、水洗、乾燥、毛焼した後、１７５℃で１分間熱処理を行った。
【００７９】
実施例６
試料メタ系アラミド繊維布帛Ａを分散染料（スミカロンブルーＥ−ＲＰＤ）０．９％ｏｗｆ、浴比１：１０となるように配合した処理液中に浸漬し、１３５℃で６０分間処理し、通常の還元洗浄を行い水洗後、乾燥し、毛焼を行い、１７５℃で１分間熱処理を行った。この後、難燃加工剤Ａを１５％ｏｗｓおよび固形分４０％のアクリルバインダーを２％ｏｗｓとなるように希釈した処理液に浸漬し、パディング処理（絞り率７０％）した後、１３０℃で３分間乾燥し、１９０℃で１分間、乾熱処理を行い、６０℃の温水で１５分間洗浄し、水洗、乾燥した後、１７０℃で１分間熱処理を行った。
【００８０】
比較例１
試料メタ系アラミド繊維布帛Ａを分散染料（スミカロンブルーＥ−ＲＰＤ）０．９％ｏｗｆ、浴比１：１０となるように配合した処理液中に浸漬し、１３５℃で６０分間処理し、通常の還元洗浄を行い、水洗、乾燥、毛焼した後、１７５℃で１分間熱処理を行った。
【００８１】
比較例２
試料メタ系アラミド繊維布帛Ａを分散染料（スミカロンブルーＥ−ＲＰＤ）０．９％ｏｗｆ、難燃加工剤Ｄ２０％ｏｗｆ、浴比１：１０となるように配合した処理液中に浸漬し、１３５℃で６０分間処理し、通常の還元洗浄を行い、水洗、乾燥、毛焼した後、１７５℃で１分間熱処理を行った。
【００８２】
比較例３
試料メタ系アラミド繊維布帛Ｂを分散染料（スミカロンブルーＥ−ＲＰＤ）０．９％ｏｗｆ、浴比１：１０となるように配合した処理液中に浸漬し、１３５℃で６０分間処理し、通常の還元洗浄を行い、水洗、乾燥、毛焼した後、１７５℃で１分間熱処理を行った。
【００８３】
比較例４
試料メタ系アラミド繊維布帛Ｂを分散染料（スミカロンブルーＥ−ＲＰＤ）０．９％ｏｗｆ、浴比１：１０となるように配合した処理液中に浸漬し、１３５℃で６０分間処理した後、通常の還元洗浄を行った。次いで、水洗、乾燥、毛焼し、１７５℃で１分間熱処理を行った後、難燃加工剤Ｄ１５％ｏｗｓとなるように希釈した処理液に浸漬し、パディング処理（絞り率７０％）した。この後、１３０℃で３分間乾燥し、１９０℃で１分間、乾熱処理を行い、６０℃温水で１５分間洗浄し、水洗後、乾燥し、１７０℃で１分間熱処理を行った。
【００８４】
上記実施例及び比較例による難燃性メタ系アラミド繊維布帛の難燃性能と摩擦堅牢度と風合を表１に示す。
【００８５】
【表１】
2006322102.tif 000008
【００８６】
実施例１から５は、メタ系アラミド繊維布帛にリン酸アミドを浴中処理法にて含有させたものであり、実施例６はリン酸アミドを含む処理液を用いて、メタ系アラミド繊維布帛にパディング処理にてリン酸アミドを含有させたものである。これらの実施例によれば、メタ系アラミド繊維布帛は所期の難燃性（合格）を有すると共に、摩擦堅牢度、風合も共にすぐれている。
【００８７】
これに対して、比較例１は、実施例１から３において、リン酸アミドを用いずに、染色処理のみを行ったものであり、比較例３は、実施例４から５において、リン酸アミドを用いずに、染色処理のみを行ったものであり、いずれも、染色堅牢度と風合にはすぐれているものの、所期の難燃性を付与することができず、難燃性は不合格であった。
【００８８】
比較例２は、実施例１から３において、本発明で規定するリン酸アミドに代えて、従来より知られているリン酸エステルを難燃剤として用いたものである。比較例４は、実施例６において、本発明で規定するリン酸アミドに代えて、従来より知られているリン酸エステルを難燃剤として用いたものである。このように、従来より知られているリン酸エステルをメタ系アラミド繊維布帛に付着させ、難燃性能を付与しても、その性能は不安定であり、染色堅牢度も大きく低下するうえに、風合にべたつきを生じた。